(57)【要約】【課題】 通常使用される湿度下でアレルゲン抑制効果を発揮するアレルゲン抑制剤、及び、アレルゲン抑制処理を施すことなく繊維に付着したアレルゲンを自動的に抑制することができるアレルゲン抑制処理繊維及びその製造方法を提供する。【解決手段】親水性高分子とアレルゲン抑制成分とを含有するアレルゲン抑制剤。【選択図】    なし【特許請求の範囲】
【請求項１】
親水性高分子とアレルゲン抑制成分とを含有することを特徴とするアレルゲン抑制剤。
【請求項２】
親水性高分子の融点が４０℃以上であることを特徴とする請求項１記載のアレルゲン抑制
剤。
【請求項３】
親水性高分子は、下記条件（１）及び／又は下記条件（２）を満たすことを特徴とする請
求項１又は２記載のアレルゲン抑制剤。
条件（１）；主鎖中にエーテル結合及び／又はアミド結合を有する。
条件（２）；側鎖にアミン基、アンモニウム塩基、カルボキシル基、スルホン基、エステ
ル基、ヒドロキシル基及びアミド基からなる群より選択される少なくとも１種の極性基を
有する。
【請求項４】
親水性高分子は、多糖、アルコール系樹脂、アクリル系樹脂、エーテル系樹脂、アミド系
樹脂及びウレタン系樹脂からなる群より選択される少なくとも１種であることを特徴とす
る請求項１、２又は３記載のアレルゲン抑制剤。
【請求項５】
親水性高分子は、ポリビニルアルコール、ポリエチレンオキシド、ポリアクリル酸、ポリ
アクリル酸塩、ポリアクリルアミド及びポリビニルピロリドンからなる群より選択される
少なくとも１種であることを特徴とする請求項１、２、３又は４記載のアレルゲン抑制剤
。
【請求項６】
少なくとも２種類の構造の異なる親水性高分子を併用することを特徴とする請求項１、２
、３、４又は５記載のアレルゲン抑制剤。
【請求項７】
アレルゲン抑制成分１００重量％に対して親水性高分子が４０〜１０００重量％の割合で
配合されていることを特徴とする請求項１、２、３、４、５又は６記載のアレルゲン抑制
剤。
【請求項８】
請求項１、２、３、４、５、６又は７記載のアレルゲン抑制剤で加工されていることを特
徴とするアレルゲン抑制処理繊維。
【請求項９】
請求項１、２、３、４、５、６又は７記載のアレルゲン抑制剤で繊維を処理する工程と親
水性高分子を不溶化する工程とからなることを特徴とするアレルゲン抑制処理繊維の製造
方法。
【発明の詳細な説明】
【技術分野】
【０００１】
本発明は、ダニや花粉等のアレルゲンを抑制することができるアレルゲン抑制剤、及び、
改めてアレルゲン抑制処理を施すことなく繊維に付着したアレルゲンを通常使用される湿
度下において自動的に抑制することができるアレルゲン抑制処理繊維及びその製造方法に
関する。
【背景技術】
【０００２】
近年、アトピー性皮膚炎、気管支喘息、アレルギー性鼻炎等の多くのアレルギー疾患が問
題となってきている。その主な原因は、住居内性ダニ類、特に室内塵中に多いチリダニの
アレルゲン（Ｄｅｒ１、Ｄｅｒ２）や、主に春季に猛威を振るうスギ花粉アレルゲン（Ｃ
ｒｉｊ１、Ｃｒｉｊ２）等の多くのアレルゲンが生活空間内に増えてきているためである
。
【０００３】
特にチリダニのアレルゲンは、その原因となるチリダニを駆除してもその死虫が更にアレ
ルゲン性の高い物質を生活空間に供給することから、チリダニアレルゲンが原因となるア
レルギー疾患を根本的に解決することは困難であった。
また、スギ花粉アレルゲンであるＣｒｉｊ１は分子量約４０ｋＤａの糖タンパク質、Ｃｒ
ｉｊ２は分子量約３７ｋＤａの糖タンパク質であり、鼻粘膜等に付着すると生体外異物と
して認識され炎症反応を引き起こすものである。
【０００４】
これらのアレルゲンは畳、床（フローリング）、壁紙等の屋内装飾材や布団、枕、毛布、
マットレス、ベッドマット、シーツ等の寝具及びそのカバー；布製のソファー、椅子、ベ
ッド等の布製家具及び家具類のカバー；空気清浄機、エアコン、掃除機等のフィルター；
カーシート、カーマット、チャイルドシート等の車内用品；ぬいぐるみ等の玩具；絨毯、
カーテン、衣服、タオル等の繊維製品の繊維間に蓄積しやすい。
とりわけ、アレルゲンが蓄積した寝具に長時間接触すると、寝ているときにアレルギー症
状が出てきた場合に睡眠が妨げられ、更に著しく健康を損なうことから、アレルギー疾患
を持つ患者にとっては最もアレルゲン抑制が望まれている。
【０００５】
アレルギー疾患の症状を軽減又は新たな感作を防ぐためには、生活空間から完全にアレル
ゲンを取り除くか、又は、アレルゲンを変性させる等して不活性化させることが必要とな
る。
【０００６】
このうち生活空間からアレルゲンを取り除く方法として、特許文献1には寝具カバーの布
帛の目を一定の大きさに制御したものが開示されており、また、特許文献２には布帛と中
綿の固定方法を制御して、ダニ類が布団の中に通過しないような技術が開示されており、
実際に製品化されている。しかしながら、これらの寝具類では、ダニ類は通過できないも
のの、アレルゲンとなるダニの死骸や糞等の大きさはダニ類自体の１／１０以下の大きさ
であり、また、これらのアレルゲンは物理的な衝撃でバラバラになり更に細かくなること
から、これらのアレルゲンの侵入を抑えることはできず充分なアレルゲンの軽減効果は得
られなかった。ましてや、寝具内部ではなく室内外から降りかかる塵ゴミ中のアレルゲン
に対してはなんらの効果を発揮するものではなかった。
【０００７】
一方、特許文献３にはタンニン酸をアレルゲンの不活性化剤に使用する方法が開示される
等種々のアレルゲンを不活性化させる方法が検討されているが、従来のアレルゲン抑制法
は、例えばアレルゲン抑制成分をスプレーで噴霧する等、水溶液中のアレルゲンを抑制す
る方法がほとんどであった。しかしながら、これらの方法は、手間がかかるだけでなく均
一な処理を施すのは難しく、更に処理をするまではアレルゲンに汚染された場所は常に人
体に悪影響を及ぼす等の問題点があった。
また、特許文献４にアレルゲン不活性剤にアルカリ土類塩等の吸湿性組成物を含有させる
ことにより、大気中のアレルゲンを不活性化する製剤が開示されているが、寝具等に処理
した場合アルカリ土類塩の潮解性のためべとつく等の問題が発生し、風合いは充分なもの
ではなく使用することはできなかった。
【０００８】
【特許文献１】特開昭６２−２１３７０７号公報
【特許文献２】特公平７−３２７３５号公報
【特許文献３】特開昭６１−４４８２１号公報
【特許文献４】特開２００２−３２６９４４号公報
【発明の開示】
【発明が解決しようとする課題】
【０００９】
本発明は、上記現状に鑑み、通常使用される湿度下でアレルゲン抑制効果を発揮するアレ
ルゲン抑制剤、及び、アレルゲン抑制処理を施すことなく繊維に付着したアレルゲンを自
動的に抑制することができるアレルゲン抑制処理繊維及びその製造方法を提供することを
目的とする。
【課題を解決するための手段】
【００１０】
本発明は、親水性高分子とアレルゲン抑制成分とを含有するアレルゲン抑制剤である。
以下に本発明を詳述する。
【００１１】
本発明のアレルゲン抑制剤及びアレルゲン抑制処理繊維は、アレルゲン抑制効果を有する
。
本明細書においてアレルゲン抑制効果とは、チリダニのアレルゲン（Ｄｅｒ１、Ｄｅｒ２
）、空気中に浮遊するスギ花粉アレルゲン（Ｃｒｉｊ１、Ｃｒｉｊ２）、犬や猫に起因す
るアレルゲン（Ｃａｎ  ｆ１、Ｆｅｌ  ｄ１）等のアレルゲンを変性し又は吸着し、アレ
ルゲンの特異抗体に対する反応性を抑制する効果をいう。
【００１２】
かかるアレルゲン抑制効果を確認する手法としては、例えば、ＥＬＩＳＡキット（例えば
、ＬＣＤアレルギー研究所社製）を用いてＥＬＩＳＡ法によりアレルゲンの量を測定する
方法等が挙げられる。
また、どの程度の効果をもって充分なアレルゲン抑制効果を有するとするかについては必
ずしも明確ではないが、例えば、布団表面の衛生的ガイドライン（「室内汚染とアレルギ
ー」吉川翠他著、井上書院、１９９９年）によれば、ヤケヒョウヒダニとコナヒョウヒダ
ニの糞由来のアレルゲンの合計であるＤｅｒ  １の場合で、布団表面には２０００〜３０
００ｎｇ／ｍ２付着していたＤｅｒ  １が、１０００ｎｇ／ｍ２以下にまで軽減できるこ
とが好ましいとされている。
【００１３】
本発明のアレルゲン抑制剤は、空気中の水分子を集めることによってアレルゲンとの相互
作用を起こしうる反応場を形成しうる親水性高分子とアレルゲン抑制成分とを含有するも
のである。このようなアレルゲン抑制剤で処理した繊維は、通常の室内条件下、例えば、
絶対湿度５０ｇ／ｍ３以下の雰囲気下において、アレルゲン抑制効果を発揮することが可
能となる。
したがって、本発明のアレルゲン抑制処理繊維は、スプレー等によって作為的に高湿度に
することなく、アレルゲン抑制効果を発揮する。
【００１４】
アレルゲンとの相互作用を起こしうる反応場とは、アレルゲンが抗原性を発揮する部分（
エピトープ）の抗原性を抑制するために何らかの化学的相互作用を及ぼすための反応場の
ことであり、例えば、イオン化状態等の電気化学的遷移状態を安定化させ、化学反応の遷
移状態の障壁エネルギーを下げることにより、自然な化学反応の進行が起こりうるような
反応場のことをいう。
通常、化学反応を起こすために越えなければならない遷移状態のエネルギー障壁を下げる
ためには液体状態の水を必要とするが、本発明のアレルゲン抑制剤及びアレルゲン抑制処
理繊維では、空気中の水分を集めることによってこのような場を形成することができるの
で、水をかける等の操作を行う必要がない。
【００１５】
本発明において、空気中の水分子を集める化合物として用いる親水性高分子は、通常の室
内条件下で潮解性を示さないものである。本発明で用いられる親水性高分子としては、融
点が４０℃以上であるものが好ましい。融点が４０℃未満であると使用雰囲気下で液状と
なる場合があり、アレルゲン抑制剤処理製品がべとつく等の風合いを損ねる場合がある。
更に、繊維等の日常生活において、洗濯等の水と接する機会が多い製品に適用される場合
は、アレルゲン抑制効果を持続させるという点から、融点が５０℃以上である親水性高分
子がより好ましい。
上記親水性高分子としては、下記条件（１）及び／又は下記条件（２）を満たすものが好
ましい。
条件（１）；主鎖中にエーテル結合及び／又はアミド結合を有する。
条件（２）；側鎖に１級アミン、２級アミン、３級アミン等のアミン基やアンモニウム塩
基等のカチオン性基；カルボキシル基、スルホン基、硫酸エステルやリン酸エステル等の
エステル基等のアニオン性基；ヒドロキシル基、アミド基等のノニオン性基からなる群よ
り選択される少なくとも１種の極性基を有する。
本発明で用いられる親水性高分子としては、上記条件（１）及び／又は上記条件（２）を
満たすものであれば特に限定されないが、例えば、多糖、アルコール系樹脂、アクリル系
樹脂、エーテル系樹脂、アミド系樹脂、ウレタン系樹脂等が挙げられ、具体的には、天然
系化合物では、でんぷん、セルロース、タンニン、ニグニン、アルギン酸やアラビアゴム
等の多糖等が挙げられ、合成化合物では、ポリビニルアルコール、ブチラール等のポリア
ルコール；ポリメチレンオキシド、ポリエチレンオキシド、ポリプロピレンオキシド等の
ポリエーテル；ポリアクリル酸等のポリマー酸；ポリアクリル酸ナトリウム塩等のポリマ
ー塩；ポリアリルアミン等のポリアミン；ポリアクリルアミド、ポリビニルピロリドン、
ポリウレタン樹脂、アクリル樹脂等が挙げられる。なかでも、吸湿性のみならず保水性が
高いことからポリビニルアルコール、ポリエチレンオキシド、ポリアクリル酸、ポリアク
リル酸ナトリウム等のポリアクリル酸塩、ポリアクリルアミド、ポリビニルピロリドンが
好適である。これら親水性高分子は単独で用いても、２種類以上のものを組み合わせて用
いてもよいが、異なる構造を有する２種類以上の親水性高分子を組み合わせて用いること
が好ましい。異なる構造を有する親水性高分子の組み合わせとしては、例えば、ポリエチ
レングリコール、ポリプロピレングリコール、ポリメチレングリコール等のポリエーテル
と他の化合物との組み合わせが好ましく、ポリエチレングリコールとポリアクリル酸ナト
リウムのポリエーテルとポリマー塩の組み合わせや、ポリエチレングリコールとポリビニ
ルアルコールのポリエーテルとポリアルコールの組み合わせ等が挙げられる。
【００１６】
上記親水性高分子の配合量は、アレルゲン抑制成分１００重量％に対して、４０重量％以
上１０００重量％以下であることが好ましい。４０重量％未満である場合、空気中の水分
子を充分に集められないため、アレルゲンとの相互作用を起こしうるに充分な反応場を形
成することができず、充分なアレルゲン抑制効果を発揮することができない場合がある。
また、１０００重量％を超えた場合は、アレルゲン抑制剤中のアレルゲン抑制成分の含有
量が少なくなり、アレルゲン抑制処理繊維等が充分なアレルゲン抑制効果を発揮できない
。より好ましくは、５０重量％以上１０００重量％以下であり、更に好ましくは、５０重
量％以上５００重量％以下である。
本発明のアレルゲン抑制処理繊維は、本発明のアレルゲン抑制剤により加工されている。
本発明のアレルゲン抑制剤で繊維を処理する場合、繊維に対するアレルゲン抑制剤の量と
しては、下限は０．１重量％、上限は３００重量％である。０．１重量％未満であると、
アレルゲン抑制効果が得られない場合があり、３００重量％を超えると、繊維を痛める可
能性がある。より好ましい下限は０．２重量％、上限は１００重量％、更に好ましい下限
は、０．５重量％、上限は５０重量％である。
【００１７】
上記繊維としては特に限定されないが、空気中の水分子を集めることによってアレルゲン
との相互作用を起こしうる反応場を形成するという観点から、吸湿性を有する繊維の方が
好ましい。このような吸湿性を有する繊維としては、例えば、羊毛、シルク、麻、綿等の
天然繊維や、キュプラ、レーヨン等の再生繊維等の他、アセテートやナイロン等の湿気吸
収力の高い化学繊維も用いることができる。また、化学繊維の表面形状や断面形状を変え
たり、多孔性にしたもの、吸放湿性高分子を共重合したり、練り込んだり、芯鞘構造にし
たり、繊維表面に結合させたりしたもの等の特殊な加工を施し吸放湿性を向上させたもの
を用いることで、アレルゲン抑制剤中の親水性高分子の量を減らすことができ、アレルゲ
ン抑制処理繊維の風合いが向上する。なかでも、吸湿性が高いという点から綿が好ましい
。
【００１８】
上記空気中の水分子を集めることによってアレルゲンとの相互作用を起こしうる反応場を
形成しうる繊維は、表面が中性又はアルカリ性であることが好ましい。具体的には、繊維
表面のｐＨが６以上であることが好ましい。繊維表面のｐＨが６以上であると、アレルゲ
ン抑制効果がより一層向上する。
なお、繊維表面のｐＨの測定方法としては、例えば、繊維表面に純水を滴下し、充分に表
面が湿潤するまで約１５分間静置した後、ｐＨ試験紙等を用いてｐＨを測定する方法等が
挙げられる。
【００１９】
上記アレルゲン抑制成分としては、アレルゲンを変性させる等して不活性化し、抗原抗体
反応を抑制できる成分であれば特に限定されず、例えば、タンニン酸、カテキン等の植物
抽出物、２，６−ジヒドロキシ安息香酸等のヒドロキシ安息香酸、芳香族ヒドロキシ化合
物、アルカリ金属の炭酸塩、明礬、ラウリルベンゼンスルホン酸塩、ラウリル硫酸塩、ポ
リエチレンオキシドラウリルエーテル硫酸塩、リン酸塩、硫酸亜鉛及び／又は酢酸鉛等が
挙げられる。アレルゲン抑制剤処理製品がべとつく等の風合いの点から、常温において固
体状態のものが好ましい。また、繊維等の日常生活において、洗濯等の水と接する機会が
多い製品に適用する場合は、アレルゲン抑制効果を持続させるという点から、水に不溶性
の高分子化合物であることが好ましい。
なお、本発明のアレルゲン抑制剤には、これらのアレルゲン抑制成分のうち少なくとも１
つが有効成分として含まれていればよく、２つ以上を組み合わせることも可能である。
【００２０】
上記芳香族ヒドロキシ化合物としては、芳香族ヒドロキシル基を有し且つアレルゲン抑制
効果を備えたものであれば特に限定されず、例えば、下記一般式（１）〜（６）で示され
る置換基を少なくとも一つ含む単量体を重合又は共重合してなる芳香族ヒドロキシ化合物
や、線状高分子に下記一般式（１）〜（６）で示される置換基のうちの少なくとも一つの
置換基を有する芳香族ヒドロキシ化合物、又は、芳香族複素環式ヒドロキシル基を有する
単量体を重合又は共重合してなる芳香族ヒドロキシ化合物や、線状高分子に置換基として
芳香族複素環式ヒドロキシル基を有する芳香族ヒドロキシ化合物等が挙げられ、なかでも
、線状高分子に下記一般式（１）〜（６）で示される置換基のうちの少なくとも一つの置
換基を有する芳香族ヒドロキシ化合物、線状高分子に置換基として芳香族複素環式ヒドロ
キシル基を有する芳香族ヒドロキシ化合物が好ましい。
【００２１】
下記一般式（１）〜（６）で示される置換基を少なくとも一つ含む単量体を重合又は共重
合してなる芳香族ヒドロキシ化合物について説明する。この芳香族ヒドロキシ化合物の置
換基は、下記一般式（１）〜（６）で示される。
【００２２】
【化１】
2005194658.tif 000002
【００２３】
なお、上記一般式（１）〜（６）において、ｎは、０〜５の整数である。これは、ｎが６
以上となると、上記一般式（１）〜（６）で示される置換基が発現するアレルゲン抑制効
果が不充分となるからである。
又、置換基Ｒの少なくとも一つは、芳香族ヒドロキシ化合物がアレルゲン抑制効果を発揮
するために、水酸基である必要がある。しかしながら、水酸基の数が多過ぎると、アレル
ゲン抑制剤を施したものが着色したり又は変色し易くなるため、水酸基の数は一つが好ま
しい。即ち、置換基Ｒのうちの一つのみが水酸基である一方、この置換基以外の置換基Ｒ
が全て水素であることが好ましい。
更に、水酸基の位置は、立体障害の最も少ない位置に結合していることが好ましく、例え
ば、上記一般式（１）では、水酸基がパラ位に結合していることが好ましい。
上記一般式（１）〜（６）で示される置換基を少なくとも一つ含む単量体としては、上記
一般式（１）〜（６）で示される置換基を有していれば特に限定されず、例えば、ビニル
フェノール、チロシン、１，２−ジ（４−ヒドロキシフェニル）エテン（下記一般式（７
））等の一価のフェノール基を有する単量体が挙げられる。
【００２４】
【化２】
2005194658.tif 000003
【００２５】
更に、芳香族ヒドロキシ化合物のアレルゲン抑制効果を阻害しない範囲内において、上記
一般式（１）〜（６）で示される置換基を少なくとも一つ含む単量体、好ましくは、一価
のフェノール基を一個以上有する単量体に、この単量体と共重合可能な単量体を共重合さ
せてもよい。
このような単量体としては、例えば、エチレン、アクリレート、メタクリレート、メチル
アクリレート、メチルメタクリレート、ヒドロキシエチルアクリレート、ヒドロシキエチ
ルメタクリレート、ヒドロキシプロピルアクリレート、ヒドロキシプロピルメタクリレー
ト、スチレン等が挙げられる。
【００２６】
そして、上記一般式（１）〜（６）で示される置換基が結合している線状高分子としては
特に限定されず、ビニル重合体、ポリエステル、ポリアミド等が挙げられる。この線状高
分子と上記一般式（１）〜（６）で示される置換基との間の化学結合としては特に限定さ
れず、炭素−炭素結合、エステル結合、エーテル結合、アミド結合等が挙げられる。
ここで、線状高分子に上記一般式（１）〜（６）で示される置換基のうちの少なくとも一
つの置換基を有する芳香族ヒドロキシ化合物としては、例えば、（ａ）上記一般式（１）
〜（６）で示される置換基を少なくとも一つ含む単量体の重合体又は共重合体、（ｂ）上
記一般式（１）〜（６）で示される置換基を少なくとも一つ含む単量体と、この単量体と
共重合可能な単量体との共重合体等が挙げられる。
【００２７】
そして、線状高分子に上記一般式（１）〜（６）で示される置換基のうちの少なくとも一
つの置換基を有する芳香族ヒドロキシ化合物としては、具体的には、ポリ３，４，５−ヒ
ドロキシ安息香酸ビニル、ポリビニルフェノール、ポリチロシン、ポリ（１−ビニル−５
−ヒドロキシナフタレン）、ポリ（１−ビニル−６−ヒドロキシナフタレン）、ポリ（１
−ビニル−５−ヒドロキシアントラセン）が好ましい。
なお、上記単量体を重合させて得られる芳香族ヒドロキシ化合物の分子量としては特に限
定されないが、単量体を２個以上重合させてなる芳香族ヒドロキシ化合物が好ましく、単
量体を５個以上重合させてなる芳香族ヒドロキシ化合物がより好ましい。
【００２８】
又、上記芳香族複素環式ヒドロキシ化合物としては、アレルゲン抑制効果を奏するもので
あれば特に限定されず、例えば、２−ヒドロキシフラン、２−ヒドロキシチオフェン、ヒ
ドロキシベンゾフラン、３−ヒドロキシピリジン等が挙げられる。
【００２９】
次に、線状高分子に置換基として芳香族複素環式ヒドロキシル基を有する芳香族ヒドロキ
シ化合物等の、芳香族複素環式ヒドロキシル基を有する単量体を重合又は共重合してなる
芳香族ヒドロシキ化合物について説明する。
上記芳香族複素環式ヒドロキシル基としては、チオフェンやフラン等の複素環骨格にヒド
ロキシル基が結合したもの（下記一般式（８）（９））や、複素環と芳香族環とを持つ骨
格にヒドロキシル基が結合したもの（下記一般式（１０））、複素環骨格にヒドロキシル
基及び炭素数が５以下のアルキル基が結合したもの、複素環と芳香族環とを持つ骨格にヒ
ドロキシル基及び炭素数が５以下のアルキル基が結合したもの等が挙げられる。
【００３０】
【化３】
2005194658.tif 000004
【００３１】
そして、芳香族複素環式ヒドロキシル基が結合している線状高分子としては特に限定され
ず、ビニル重合体、ポリエステル、ポリアミド等が挙げられる。この線状高分子と芳香族
複素環式ヒドロキシル基との間の化学結合としては特に限定されず、炭素−炭素結合、エ
ステル結合、エーテル結合、アミド結合等が挙げられる。
このような芳香族複素環式ヒドロキシル基を有する単量体を重合又は共重合してなる化合
物としては、例えば、（ｃ）芳香族複素環式ヒドロキシル基を有する単量体の重合体又は
共重合体、（ｄ）芳香族複素環式ヒドロキシル基を有する単量体と、この単量体と共重合
可能な単量体との共重合体等が挙げられる。
上記芳香族複素環式ヒドロキシル基を有する単量体と共重合可能な単量体としては、例え
ば、エチレン、アクリレート、メタクリレート、メチルアクリレート、メチルメタクリレ
ート、ヒドロキシエチルアクリレート、ヒドロシキエチルメタクリレート、ヒドロキシプ
ロピルアクリレート、ヒドロキシプロピルメタクリレート、スチレン等が挙げられる。
【００３２】
上記アルカリ金属の炭酸塩としては、例えば、リチウム、ナトリウム、カリウム、ルビジ
ウム、セシウム、フランシウム等のアルカリ金属の炭酸塩が挙げられる。なかでも、炭酸
ナトリウム、炭酸カリウムが好ましい。
【００３３】
上記明礬は、一部がカリミョウバンとして食品添加物や化粧品原料にも指定されているこ
とから安全性が高く、繊維等にも好適に用いられうる。
上記明礬としては、例えば、硫酸アルミニウムとアルカリ金属やタリウム、アンモニウム
等の１価イオンの硫酸塩とからなる複塩が挙げられる。また、アルミニウムをクロム、鉄
等に置き換えた複塩も同様に挙げられる。なかでも、硫酸アルミニウムカリウム、硫酸ア
ルミニウムナトリウムが好適である。特にアレルゲン抑制能力の高い硫酸アルミニウムカ
リウムは、十二水和物（ＡｌＫ（ＳＯ４）２・１２Ｈ２Ｏ）又は無水物（ＡｌＫ（ＳＯ４
）２）であるが、水和物が水分子を段階的に失う過程で存在する部分的な水和物であって
もよい。
【００３４】
上記ラウリルベンゼンスルホン酸塩、ラウリル硫酸塩、ポリエチレンオキシドラウリルエ
ーテル硫酸塩としては、例えば、リチウム、ナトリウム、カリウム、マグネシウム等の金
属塩、アンモニウム塩、トリエタノールアミン等のアミン塩が挙げられる。なかでもナト
リウム塩、トリエタノールアミン塩が好ましい。
【００３５】
上記リン酸塩とは水系溶媒に溶解したときＰＯ４−３イオンを生成する塩類を意味し、例
えば、リン酸二水素ナトリウム（リン酸一ナトリウム）、リン酸水素二ナトリウム（リン
酸二ナトリウム）、リン酸二水素カリウム等が挙げられる。
【００３６】
上記硫酸亜鉛は、古来より白ばん又は亜鉛華等として知られており日本薬局方にも収載さ
れている。また、食品添加物であり、人の成長、健康維持に必須の微量金属元素であるＺ
ｎの供給を目的として母乳代替食品に添加されていることから、安全性が高く、繊維等に
も好適に用いられる。
上記硫酸亜鉛としては、主に水和物（七水和物）又は無水物が用いられるが、水和物が水
分子を段階的に失う過程で存在する部分的な水和物であってもよい。
【００３７】
上記酢酸鉛は、古来より鉛糖として知られており日本薬局方にも収載されているものであ
る。
上記酢酸鉛としては、水和物（三水和物）又は無水物が用いられるが、水和物が水分子を
段階的に失う過程で存在する部分的な水和物であってもよい。
【００３８】
本発明のアレルゲン抑制剤には、アレルゲン抑制効果の有効性を阻害しない範囲において
、酸化防止剤、紫外線吸収剤等の製剤用補助剤が配合されていてもよく、また、殺ダニ剤
、殺菌剤、防黴剤、消臭剤等が含有されていてもよい。
【００３９】
本発明のアレルゲン抑制処理繊維の製造方法としては特に限定されないが、本発明のアレ
ルゲン抑制剤で繊維を処理する工程と親水性高分子を水に不溶化する工程とからなること
が好ましい。親水性高分子を水に不溶化する方法としては化学反応や結晶化等による方法
が挙げられる。上記化学反応としては、例えば、架橋剤等を使って架橋する化学架橋、光
増感剤を使って架橋する光架橋、放射線照射によって架橋する放射線架橋等の架橋反応や
グラフト重合反応、親水性側鎖を疎水化する反応等が挙げられる。上記結晶化の手段とし
ては、熱処理や側鎖の置換基を取り外し分子間力を強めて結晶化させる方法がある。なお
、水に対して不溶性であるとは、水１００ｇに対する溶解度が、１０ｇ以下であることが
好ましい。水１００ｇに対する溶解度が１０ｇを超えると日常生活における洗濯等により
親水性高分子が流出し、アレルゲンとの相互作用を起こしうる充分な反応場を形成できず
、アレルゲン抑制効果が現れにくくなることがある。より好ましくは３ｇ以下であり、更
に好ましくは１ｇ以下である。
【００４０】
また、上記アレルゲン抑制成分や親水性高分子を繊維へ化学的に結合させたり、後固着さ
せたりしても良い。
具体的には、例えば、アレルゲン抑制成分や親水性高分子をグラフト化反応により繊維に
化学的に結合させる方法、溶剤及び／又はバインダーを用いて繊維表面に固着させる方法
等が挙げられる。
なお、上記グラフト化反応を採用する場合には、アレルゲン抑制成分としては上記アレル
ゲン抑制成分に反応性又は重合性を付加した単量体を用いることができ、なかでも芳香族
ヒドロキシ化合物が好適である。
【００４１】
上記グラフト化反応としては特に限定されず、例えば、繊維となる幹ポリマーに重合開始
点をつくり、アレルゲン抑制成分等である枝ポリマーを形成するモノマーを重合させるグ
ラフト重合法；先に準備したアレルゲン抑制成分等である枝ポリマーを高分子反応によっ
て幹ポリマーに結合させるカップリング法（高分子反応法）が挙げられる。
【００４２】
上記グラフト重合法としては特に限定されず、例えば、以下の方法が挙げられる。
（１）繊維への連鎖移動反応を利用し、ラジカルを生成し重合する方法。
（２）第２セリウム塩や硫酸銀塩等をアルコール、チオール、アミンのような還元性物質
を作用させて酸化還元系（レドックス系）を形成し、繊維にフリーラジカルを生成して重
合を行う方法。
（３）γ線や加速電子線を用い、繊維とモノマーを共存させて照射を行う方法、又は、繊
維だけに照射し、後にモノマーを加えて重合を行う方法。
（４）幹ポリマーを酸化しペルオキシ基を導入するか、又は、側鎖のアミノ基からジアゾ
導入しこれを重合開始点として重合する方法。
（５）水酸基、アミノ基、カルボキシル基等の側鎖の活性基によるエポキシ、ラクタム、
極性ビニルモノマー等の重合開始反応を利用する方法。
【００４３】
上記グラフト重合法としては、具体的には例えば、以下の方法が挙げられる。ａ）ビニル
モノマー中でセルロースを磨砕することによってフリーラジカルを生成させグラフト重合
を行う方法。ｂ）ビニルモノマーと、繊維として連鎖移動を受けやすい基を持つセルロー
ス誘導体（例えば、メルカプトエチルセルロース等）を用いてグラフト重合を行う方法。
ｃ）オゾンや過酸化物を酸化し、ラジカルを生成させる方法でグラフト重合を行う方法。
ｄ）アリルエーテル、ビニルエーテル又はメタクリル酸エステル等の二重結合を、セルロ
ースの側鎖に導入してグラフト重合を行う方法。ｅ）アンスラキノン−２，７−ジスルホ
ン酸ナトリウム等を光増感剤として用い紫外線を照射してグラフト重合を行う方法。ｆ）
カソードの周りに繊維機材を巻き、希硫酸中にモノマーを加え外部電圧を加えることによ
り電気化学的にグラフト重合を行う方法。ｇ）メタクリル酸グリシジル（ＧＭＡ）と過酸
化ベンゾイルを塗った繊維をモノマー溶液中で加熱することによりグラフト重合する方法
。ｈ）過酸化ベンゾイル、ノニオン−アニオン型界面活性剤及びモノクロルベンゼンを水
へ分散させた液にモノマーを加え、繊維として例えばポリエステル系繊維を浸漬して、加
熱してグラフト重合を行う方法。
なかでも、繊維へのグラフト重合であることを勘案すれば、ｇ法又はｈ法が好適である。
【００４４】
上記カップリング法としては特に限定されず、例えば、（１）Ｃ−Ｈに対する連鎖移動反
応、酸化反応、置換反応、（２）二重結合に対する付加反応、酸化反応、（３）水酸基の
エステル化、エーテル化、アセタール化、エステル基やアミド基に対する置換反応、付加
反応、加水分解反応、ハロゲン基に対する置換反応、脱離反応、（４）芳香環に対する置
換反応（ハロゲン化、ニトロ化、スルホン化、クロルメチル化）等が挙げられる。
【００４５】
上記溶剤及び／又はバインダーを用いてアレルゲン抑制成分や親水性高分子を繊維の表面
に固着させる方法としては、上記アレルゲン抑制成分等を溶剤及び／又はバインダーに溶
解又は分散させ、その後繊維に化学的に結合及び／又は後固着させる方法が挙げられる。
また、化学的に結合及び／又は後固着させる方法としては特に限定されず、塗工してもよ
く、抑制成分含有溶液を繊維にスプレーにより塗布しても構わない。
【００４６】
上記溶剤としては、アレルゲン抑制成分や親水性高分子を溶解又は分散できるもの又はバ
インダーを溶解できるものであれば特に限定されず、例えば、水；メチルアルコール、エ
チルアルコール、プロピルアルコール等のアルコール類；トルエン、キシレン、メチルナ
フタレン、ケロセン、シクロヘキサン等の炭化水素類；ジエチルエーテル、テトラヒドロ
フラン、ジオキサン等のエーテル類；アセトン、メチルエチルケトン等のケトン類；  Ｎ
，Ｎ−ジメチルホルムアミド等のアミド類等が挙げられる。
【００４７】
上記バインダーとしては、アレルゲン抑制剤や親水性高分子を繊維表面に固着できるもの
であれば特に限定されず、例えば、合成樹脂からなるバインダーとしては、１液型ウレタ
ン樹脂、２液型ウレタン樹脂、アクリル樹脂、ウレタンアクリレート樹脂、ポリエステル
樹脂、不飽和ポリエステル樹脂、アルキッド樹脂、酢酸ビニル樹脂、塩化ビニル樹脂、エ
ポキシ樹脂、エポキシアクリレート樹脂等が挙げられる。中でも吸湿性を有する点でウレ
タン系樹脂が好ましい。これらのバインダーは、液体状態の場合にはそのままの状態で使
用しても、また上記溶剤を添加してもよい。固体状態の場合には上記溶剤に溶解又は分散
した状態で使用してもよい。
これらの溶剤及びバインダーは、単独で用いてもよいし、２種以上を併用してもよい。
【００４８】
本発明のアレルゲン抑制処理繊維は、アレルゲン抑制成分や親水性高分子を有する重合性
単量体が共重合されてなる繊維原料を紡糸することにより製造することも可能である。こ
こで上記繊維原料とは、アレルゲン抑制成分や親水性高分子を有する重合性単量体と一般
の繊維原料となる重合性単量体とが共重合されたものである。
上記アレルゲン抑制成分や親水性高分子を有する重合性単量体としては、上記アレルゲン
抑制成分又は親水性高分子に重合性を付与した単量体であれば特に限定されない。
【００４９】
また、本発明のアレルゲン抑制処理繊維は、アレルゲン抑制成分と繊維原料とを紡糸して
得ることも可能である。ここで言う繊維原料とは、アレルゲン抑制成分や親水性高分子を
有する重合性単量体と一般の繊維原料となる重合性単量体とが共重合された繊維原料及び
／又は一般の繊維原料が用いられる。
上記一般の繊維原料としては、通常繊維として加工・使用されているものであれば特に限
定されず、例えば、ナイロン等のポリアミド系繊維；アクリル系繊維、ポリ塩化ビニリデ
ン、ポリ塩化ビニル、ポリアクリロニトリル、ポリエステル；ポリエチレン、ポリプロピ
レン等のポリオレフィン系繊維；ポリウレタン等の合成繊維原料、アセテート等の半合成
繊維原料、キュプラ、レーヨン等の再生繊維原料、天然繊維等が挙げられる。
【００５０】
更に、上記アレルゲン抑制成分を含有する繊維原料と一般の繊維原料を混紡又は交撚し、
紡糸することによっても本発明のアレルゲン抑制処理繊維を製造することができる。
【００５１】
上記アレルゲン抑制成分や親水性高分子と繊維原料となる重合性単量体とを共重合する方
法としては特に限定されず、例えば、ビニル重合、環化重合、開環重合等の付加反応、転
移重合、異性化重合等の水素移動重合、酸化重合、脱窒素重合、脱炭酸重合、重縮合、付
加縮合等の縮合反応等が挙げられる。
かかる共重合反応に用いられるアレルゲン抑制成分又は親水性高分子としては、上記アレ
ルゲン抑制成分又は親水性高分子に重合性を付与した単量体であれば特に限定されないが
、なかでも芳香族ヒドロキシ化合物が好適である。
【００５２】
上記アレルゲン抑制成分と繊維原料（一般の繊維原料、抑制成分含有繊維原料）とを紡糸
する方法としては特に限定されず、以下の方法が挙げられる。
（１）溶融紡糸法：例えば、溶融する繊維原料においては、繊維原料の加熱溶融後、分解
点がその繊維原料の加熱溶融点以上のアレルゲン抑制成分等を練り込み、溶融混合液とし
、これを所望の細孔をもつ紡糸口金を通じて、不活性冷却媒体（例えば空気、窒素、水等
）中に押し出し、冷却固化させて繊維とする方法。
（２）湿式紡糸法：例えば、繊維原料を溶剤に溶解して溶液とし、アレルゲン抑制成分等
を分散混合又は溶解し（紡糸原液）、これを紡糸口金を通じ高分子を再生凝固させる液体
中に押し出して、紡糸原液中に溶けている高分子を繊維状に固化させる方法。
（３）乾式紡糸法：例えば、繊維原料を揮発性の溶剤に溶解して、アレルゲン抑制成分等
を分散混合又は溶解して紡糸原液とし、これを口金を通じて加熱気体中に押し出し紡糸原
液中の溶剤を蒸発させて、繊維状に固化させる方法。
これらの３つの方法は、工業的に広く使われており、目的とするアレルゲン抑制処理繊維
により使い分けることができる。
【００５３】
更に、上記以外のアレルゲン抑制成分と繊維原料とを紡糸する方法としては、以下の方法
が挙げられる。
（４）エマルジョン紡糸法：繊維原料のエマルジョン（サスペンジョン、スラリ）を作り
、アレルゲン抑制成分等を分散混合又は溶解して紡糸原液とし、これを湿式紡糸法又は乾
式紡糸法に準じて紡糸する方法。
（５）コンジュゲート紡糸法：別々に溶融した２成分以上の繊維原料溶融体中にアレルゲ
ン抑制成分等を分散混合若しくは溶解し、又は、アレルゲン抑制成分等自体を溶融体とし
、それら溶融体を紡糸口金の直前で複合して同時に紡出する方法。
（６）紡糸口金を用いずに高分子物質を繊維状にする方法：例えば、アレルゲン抑制成分
等を含んだ薄膜を延伸した後、縦に細く切り、更に延伸、熱固定する方法、棒状のアレル
ゲン抑制成分等を含んだ高分子物質を高度に延伸する方法。
（７）界面重合による方法。
【００５４】
本発明のアレルゲン抑制処理繊維は、いったんそのアレルゲン抑制効果が減少しても、種
々の方法によりアレルゲン抑制機能を回復させることができる。
上記アレルゲン抑制機能の回復とは、度重なるアレルゲンとの接触によりその抑制機能を
失った場合、再びアレルゲン抑制機能を発揮できるようにすることをいう。
アレルゲンの不活性化は、使用する抑制成分の種類により、アレルゲンと抑制成分との反
応により抑制成分が消費される場合と、抑制成分が触媒的に作用しアレルゲンを不活性化
する場合があると考えられる。このため、抑制成分の機能を回復する方法としては、例え
ば、繊維内部に存在する抑制成分を表面にブリードアウトさせて新たなアレルゲン抑制成
分を繊維表面に表出させる方法、又は、抑制繊維の表面に堆積した不活性化アレルゲンを
除去する方法が考えられる。
【００５５】
本発明のアレルゲン抑制処理繊維のアレルゲン抑制機能を回復させる方法しては、具体的
には例えば、本発明のアレルゲン抑制処理繊維を液体で洗浄する方法、加熱する方法、掃
除機で吸引する方法等が挙げられる。
上記洗浄に用いることのできる液体としては繊維自体に損傷を与えるものでなければ特に
限定されず、例えば、水；メチルアルコール、エチルアルコール、プロピルアルコール等
のアルコール類；トルエン、キシレン、メチルナフタレン、ケロセン、シクロヘキサン等
の炭化水素類；ジエチルエーテル、テトラヒドロフラン、ジオキサン等のエーテル類；ア
セトン、メチルエチルケトン等のケトン類；Ｎ，Ｎ−ジメチルホルムアミド等のアミド類
等が挙げられる。なかでも、簡便に家庭でも手軽に処理できるという点から、水又はアル
コール類が好適である。また、洗浄効果を高めるために、一般に使用される界面活性剤を
併用してもよい。
【００５６】
本発明のアレルゲン抑制処理繊維を加熱する場合において、加熱する温度としては繊維自
体に損傷を与えるものでなければ特に限定されず、また、上記加熱方法としては特に限定
されず、例えば、直接加熱する方法、上記液体を加熱しながら洗浄する方法、太陽光で加
熱する方法等が挙げられる。
【００５７】
本発明のアレルゲン抑制剤、アレルゲン抑制処理繊維が対象とするアレルゲンとしては、
動物性アレルゲン、花粉等の植物性アレルゲンが挙げられる。特に効果のある動物アレル
ゲンは、ダニ類のアレルゲンである。上記ダニ類は、節足動物一蛛形綱−ダニ目の生物で
、主に７つの亜目に分かれており、アシナガダニに代表される背気門、カタダニに代表さ
れる四気門、ヤマトマダニ、ツバメヒメダニに代表される後気門、イエダニ、スズメサシ
ダニ代表される中気門、クワガタツメダニ、ナミホコリダニに代表される前気門、ケナガ
コナダニ、コナヒョウヒダニに代表される無気門、イエササラダニ、カザリヒワダニに代
表される隠気門等が挙げられる。上記のいずれの種類のダニ類であっても、本発明の本発
明のアレルゲン抑制剤、アレルゲン抑制処理繊維の対象となり得るが、室内塵中、特に寝
具類に多く、アレルギー疾患の原因となるヒョウヒダニ類に特に効果がある。
【００５８】
本発明のアレルゲン抑制処理繊維は、布団、枕、毛布、マットレス、ベッドマット、シー
ツ等の寝具及びそのカバー；布製のソファー、椅子、ベッド等の布製家具及び家具類のカ
バー；空気清浄機、エアコン、掃除機等のフィルター；カーシート、カーマット、チャイ
ルドシート等の車内用品；ぬいぐるみ等の玩具；絨毯、カーテン、衣服、タオル等の繊維
製品に好適に用いることができる。
本発明のアレルゲン抑制剤が使用される対象、場所としては特に限定されず、上記用途以
外では、畳、床（フローリング）、壁紙等の屋内用装飾材や又は車輌装飾材等が挙げられ
る。これらを本発明のアレルゲン抑制剤で処理することにより、生活環境全体でアレルゲ
ンの低減が行うことが可能となる。また、本発明のアレルゲン抑制剤を不溶化技術により
処理した場合は、水をこぼしたり拭き取ったりしてもアレルゲン抑制効果が低下すること
なく、持続的に効果を発揮することができる。
【発明の効果】
【００５９】
本発明のアレルゲン抑制剤及びアレルゲン抑制処理繊維は、寝具や絨毯、ソファー、カー
テン等に用いることにより、日常生活の湿度下で生活空間中のアレルゲンを減少させるこ
とができ、また、アレルゲン抑制処理繊維では、その繊維自体にアレルゲン抑制処理が施
されているため、薬剤が体内に入る危険もなく、アレルギー疾患を抱える患者であっても
アレルギー症状を起こすことなく快適に生活できる。
【発明を実施するための最良の形態】
【００６０】
以下に実施例を掲げて本発明を更に詳しく説明するが、本発明はこれら実施例のみに限定
されるものではない。
【００６１】
（実施例１）
ポリビニルピロリドンＫ２５（和光純薬社製、Ｍｗ３５，０００）１８重量部、カヤハー
ドＮＨＮ（日本化薬社製、水酸基当量１３９〜１４７）１２重量部、エタノール１００重
量部を用いてアレルゲン抑制剤を作製した。得られたアレルゲン抑制剤をポリエステル不
織布（目付１００ｇ／ｍ２）に２０μｌ／ｃｍ２となるように均一にスプレーし、室温で
８時間放置して乾燥させ、アレルゲン抑制処理繊維製の布帛を得た。
【００６２】
（実施例２）
ポリビニルピロリドンＫ２５（和光純薬社製、Ｍｗ３５，０００）１２重量部、フェノー
ル樹脂「スミライトレジン」（住友ベークライト社製、ＰＲ−２１７）１８重量部、ＤＭ
Ｆ１００重量部を用いてアレルゲン抑制剤を作製した。得られたアレルゲン抑制剤をポリ
エステル不織布（目付１００ｇ／ｍ２）に２０μｌ／ｃｍ２となるように均一にスプレー
し、空気循環雰囲気下、５０℃で１５時間放置して乾燥させ、アレルゲン抑制処理繊維製
の布帛を得た。
【００６３】
（実施例３）
ポリビニルピロリドンＫ３０（和光純薬社製、Ｍｗ４０，０００）８重量部、フェノール
樹脂「ミレックス」（三井化学社製、ＸＬＣ−４Ｌ）２０重量部、ＤＭＦ１００重量部を
用いてアレルゲン抑制剤を作製した。得られたアレルゲン抑制剤を綿−ポリエステル混合
（８：２）不織布（目付１００ｇ／ｍ２）に２０μｌ／ｃｍ２となるように均一にスプレ
ーし、空気循環雰囲気下、５０℃で１５時間放置して乾燥させ、アレルゲン抑制処理繊維
製の布帛を得た。
【００６４】
（実施例４）
ポリアクリルアミド５０ｗｔ％水溶液（アルドリッチ社製、Ｍｗ１０，０００）４０重量
部、ポリチロシン（ＩＮＣバイオケミカルズ社製：重量平均分子量Ｍｗ＝１８０００〜３
６０００）１０重量部、精製水８０重量部を用いてアレルゲン抑制剤を作製した。得られ
たアレルゲン抑制剤をポリエステル不織布（目付１００ｇ／ｍ２）に２０μｌ／ｃｍ２と
なるように均一にスプレーし、室温で８時間放置して乾燥させ、アレルゲン抑制処理繊維
製の布帛を得た。
【００６５】
（実施例５）
ポリアクリル酸ナトリウム（アルドリッチ社製、Ｍｗ２，１００）１５重量部、ポリアク
リル酸（和光純薬社製）１５重量部、カヤハードＮＨＮ（日本化薬社製、水酸基当量１３
９〜１４７）１２重量部、エマール２Ｆニードル（花王社製、固形分９０％）１重量部、
エタノール５０ｗｔ％水溶液１００重量部を用いてアレルゲン抑制剤を作製した。得られ
たアレルゲン抑制剤を綿布（目付１００ｇ／ｍ２）に２０μｌ／ｃｍ２となるように均一
にスプレーし、室温で８時間放置して乾燥させ、アレルゲン抑制処理繊維製の布帛を得た
。
【００６６】
（実施例６）
ポリエチレングリコール（和光純薬社製：Ｍｗ７５００）１重量部、ポリアクリル酸ナト
リウム（アルドリッチ社製、Ｍｗ２，１００）５重量部、ポリパラビニルフェノール「マ
ルカリンカーＭ」（丸善石油化学社製、重量平均分子量Ｍｗ＝５，５００）１０重量部、
エマール２Ｆニードル（花王社製、固形分９０％）１重量部、エタノール５０ｗｔ％水溶
液１００重量部を用いてアレルゲン抑制剤を作製した。アレルゲン抑制剤をポリエステル
不織布（目付１００ｇ／ｍ２）に２０μｌ／ｃｍ２となるように均一にスプレーし、室温
で８時間放置して乾燥させ、アレルゲン抑制処理繊維製の布帛を得た。
【００６７】
（実施例７）
ポリエチレングリコール（和光純薬社製：Ｍｗ７５００）３重量部、ポリビニルアルコー
ル（アルドリッチ社製、Ｍｗ２，１００）３重量部、ポリパラビニルフェノール「マルカ
リンカーＭ」（丸善石油化学社製、重量平均分子量Ｍｗ＝５，５００）１２重量部、エマ
ール２Ｆニードル（花王社製、固形分９０％）１重量部、エタノール５０ｗｔ％水溶液１
００重量部を用いてアレルゲン抑制剤を作製した。アレルゲン抑制剤をポリエステル不織
布（目付１００ｇ／ｍ２）に２０μｌ／ｃｍ２となるように均一にスプレーし、室温で８
時間放置して乾燥させ、アレルゲン抑制処理繊維製の布帛を得た。
【００６８】
（実施例８）
ポリアクリルアミド５０ｗｔ％水溶液（アルドリッチ社製、Ｍｗ１０，０００）４０重量
部、ポリチロシン（ＩＮＣバイオケミカルズ社製：重量平均分子量Ｍｗ＝１８０００〜３
６０００）１０重量部、精製水８０重量部を用いてアレルゲン抑制剤を作製した。アレル
ゲン抑制剤をポリエステル不織布（目付１００ｇ／ｍ２）に２０μｌ／ｃｍ２となるよう
に均一にスプレーし、室温で８時間放置して乾燥後、窒素雰囲気下１００℃で３０分、１
２０℃で３０分、１５０℃で１時間、１７０℃で３０分加熱し、アレルゲン抑制処理繊維
製の布帛を得た。
【００６９】
（実施例９）
ポリビニルアルコール３，５００（和光純薬社製、けん化度８６〜９０ｍｏｌ％）２０重
量部、ポリパラビニルフェノール「マルカリンカーＭ」（丸善石油化学社製、重量平均分
子量Ｍｗ＝５，５００）２０重量部、バインダーとしてアクリル酸エチルとメタクリル酸
メチル共重合体「オイドラギットＮＥ３０Ｄ」（Ｒｏｈｍ  Ｐｈａｒｍａ社製：固形分３
０％）２重量部、ノニオン系界面活性剤「エマルゲン９１１」（花王社製）０．３重量部
、溶媒として精製水１００重量部、及び、繊維表面をアルカリ性にするために水酸化バリ
ウム（和光純薬社製）０．１重量部を混合攪拌しアレルゲン抑制剤を調製した。アレルゲ
ン抑制剤をポリエステル不織布（目付１００ｇ／ｍ２）に２０μｌ／ｃｍ２となるように
均一にスプレーし、室温で８時間放置して乾燥させ、アレルゲン抑制処理繊維製の布帛を
得た。
【００７０】
（実施例１０）
過酸化ベンゾイル（シグマアルドリッチ社製：純度７５％１級規格）１重量部、エマール
２Ｆニードル（花王社製：有効成分又は固形分９０％）１重量部、クロロベンゼン（シグ
マアルドリッチ社製：純度９９．５％特級規格）１０重量部、精製水１０００重量部から
なる水性乳化分散液に、４−ビニルフェノール（ランカスター社製：純度１０％プロピレ
ングリコール溶液）１００重量部、ポリエチレングリコール（和光純薬社製：Ｍｗ７５０
０）４０重量部を添加しアレルゲン抑制剤を調製した。
【００７１】
アレルゲン抑制剤中にポリエチレンテレフタレート（ＰＥＴ）製の布１０×１０ｃｍを浸
漬し、１００℃で６０分間加熱しグラフト重合を行った。その後、１００℃精製水中にて
処理済のＰＥＴ製布を３０分間抽出し、更に表面を中性にするために０．５％水酸化ナト
リウム水溶液で、５０℃で３０分中和処理後、水洗し乾燥してアレルゲン抑制処理繊維か
らなる布帛を得た。
なお、得られた布帛の表面に純水を滴下し、充分に表面が湿潤するまで１５分間静置した
後、ｐＨ試験紙等を用いてｐＨを測定する方法により表面のｐＨを測定したところ、ｐＨ
は７．０であった。
【００７２】
（実施例１１）
ポリエチレンテレフタレート（極限粘度〔η〕＝０．６５）１００重量部と、ポリパラビ
ニルフェノール「マルカリンカーＭ」（丸善石油化学社製、重量平均分子量Ｍｗ＝５，５
００）２０重量部と、透湿性ポリウレタン（エラストラン、武田バーディシュ社製）３０
重量部を用い２６０℃で２０分の条件で混練した。混練後、スクリュー型１軸押出器で押
出し、ペレット状に成型した。
得られたペレットを溶融紡糸法にて紡糸し（紡糸でのパックのフィルターは２７０メッシ
ュ）、延伸し、水洗し、乾燥してアレルゲン抑制処理繊維を得た。更にこの繊維を平織り
にし、アレルゲン抑制処理繊維製の布帛を得た。
【００７３】
（実施例１２）
分子量７５００のポリエチレングリコールの代わりに分子量４００のポリエチレングリコ
ールを使用する以外は、実施例７と同様の操作を行った。
（実施例１３）
ポリビニルピロリドンＫ２５（和光純薬社製、Ｍｗ３５，０００）を１８重量部添加する
代わりに３重量部添付する以外は実施例１と同様に操作した。
【００７４】
（実施例１４）
ポリエチレングリコール（和光純薬社製：Ｍｗ７５００）６重量部、タンニン酸（東京化
成製）１５重量部、エタノール１００重量部を用いてアレルゲン抑制剤を作製した。アレ
ルゲン抑制剤をポリエステル不織布（目付１００ｇ／ｍ２）に２０μｌ／ｃｍ２となるよ
うに均一にスプレーし、室温で８時間放置して乾燥させ、アレルゲン抑制処理繊維製の布
帛を得た。
【００７５】
（実施例１５）
ポリエチレングリコール（和光純薬社製：Ｍｗ７５００）６重量部、ラウリル硫酸ナトリ
ウム（和光純薬品工業社製）２０重量部、エマール２Ｆニードル（花王社製、固形分９０
％）１重量部、エタノール５０ｗｔ％水溶液１００重量部を用いてアレルゲン抑制剤を作
製した。アレルゲン抑制剤をポリエステル不織布（目付１００ｇ／ｍ２）に２０μｌ／ｃ
ｍ２となるように均一にスプレーし、室温で８時間放置して乾燥させ、アレルゲン抑制処
理繊維製の布帛を得た。
【００７６】
（比較例１）
実施例１で用いたＰＥＴ製布を、アレルゲン抑制処理を行わずに用いた。
（比較例２）
カヤハードＮＨＮを使用しない以外は実施例１と同様の操作を行った。
（比較例３）
ポリチロシンを使用しない以外は実施例４と同様の操作を行った。
（比較例４）
カヤハードＮＨＮを使用しない以外は実施例５と同様の操作を行った。
【００７７】
（比較例５）
ポリパラビニルフェノール「マルカリンカーＭ」を使用しない以外は実施例６と同様の操
作を行った。
（比較例６）
ポリパラビニルフェノール「マルカリンカーＭ」を使用しない以外は実施例９と同様の操
作を行った。
（比較例７）
ポリパラビニルフェノール「マルカリンカーＭ」を使用しない以外は実施例１０と同様の
操作を行った。
【００７８】
（比較例８）
ポリビニルピロリドンＫ２５（和光純薬社製、Ｍｗ３５，０００）１８重量部を使用しな
い以外は、実施例１と同様の操作を行った。
（比較例９）
ポリビニルピロリドンＫ２５（和光純薬社製、Ｍｗ３５，０００）１２重量部を使用しな
い以外は、実施例２と同様の操作を行った。
（比較例１０）
ポリビニルピロリドンＫ３０（和光純薬社製、Ｍｗ４０，０００）８重量を使用しない以
外は、実施例３と同様の操作を行った。
【００７９】
（比較例１１）
ポリアクリルアミド５０ｗｔ％水溶液（アルドリッチ社製、Ｍｗ１０，０００）４０重量
を使用しない以外は、実施例４と同様の操作を行った。
（比較例１２）
ポリアクリルアミド５０ｗｔ％水溶液（アルドリッチ社製、Ｍｗ１０，０００）４０重量
部の代わりに塩化カルシウム二水和物２０重量部を用いた以外は実施例４と同様の操作を
行った。
【００８０】
（比較例１３）
ポリパラビニルフェノール「マルカリンカーＭ」（丸善石油化学社製、重量平均分子量Ｍ
ｗ＝５，５００）２０重量部を使用しない以外は、実施例１１と同様の操作を行った。
（比較例１４）
ポリエチレングリコールとポリビニルアルコールを使用しない以外は実施例７と同様の操
作を行った。
【００８１】
（アレルゲン抑制効果の評価）
実施例１〜１５及び比較例１〜１４で作製した布帛を用いて１０ｃｍ×１０ｃｍの評価布
片を５枚づつ作製した。
この評価布片に、エチルアルコール９０重量部と精製水１０重量部からなる液に塵ゴミ（
Ｄｅｒ  ｐ  １アレルゲン１０μｇ／ｇ含有）１重量部を分散させた調製アレルゲン液を
５ｍｌ振り撒き、５０℃のオーブンで５分間乾燥させて、評価用のサンプルを作製した。
このサンプルについて、乾燥直後と２５℃、６０％ＲＨの恒温恒湿槽内に１５時間放置後
のアレルゲン量を以下の方法により測定し、アレルゲン抑制率を式（Ｉ）より求めた。
アレルゲン抑制率（％）＝（１−２５℃、６０％ＲＨ、１５時間放置後のアレルゲン量／
乾燥直後のアレルゲン量）×１００・・・・・（Ｉ）
【００８２】
まず、アレルゲンを含有させた評価布片を１５ｍＬ容のガラス試験管に丸めて入れ、１０
ｍＬの抽出液（リン酸バッファー（ｐＨ＝７．３５）に１ｗｔ％のＢＳＡと０．０５ｗｔ
％のＴｗｅｅｎ２０を加えたもの）を入れ、２０分間よく振とうした後、すぐに抽出液を
サンプリングした。
得られた抽出液中のアレルゲンの量を、ＥＬＩＳＡキット（ＬＣＤアレルギー研究所社製
）を用いて測定し、１ｍ２あたりのＤｅｒ  ｐ  １量に換算した。
【００８３】
（風合い評価）
実施例１〜１５及び比較例１〜１４で作製した布帛を３８℃、７５％ＲＨの恒温恒湿槽内
に１５時間放置後、ベトツキ感の評価を行った。触ってベトツキが感じられない場合を４
、ベトツキが少し感じられる場合を３、使用には問題がないがベトツキが感じられる場合
を２、ベトツキがあり使用に問題有りの場合を１と評価した。
【００８４】
（耐久性試験）
実施例１、８〜１２及び比較例１２で作製した布帛を精製水１．５Ｌが入った２Ｌビーカ
ーに入れ、スターラーで１０分間撹拌後、新しい精製水に入れ替えもう一度１０分間撹拌
を行った。その後布帛を乾燥し、上記と同様の方法により、アレルゲン抑制能力を評価し
た。下記で求めた残存率により、耐久性を評価した。
薬効保持率（％）＝（洗浄処理後の布帛のアレルゲン抑制率）／（洗浄処理無し布帛のア
レルゲン抑制率）×１００
結果は表１に示した。
【００８５】
【表１】
2005194658.tif 000005
【００８６】
表１より、実施例で作製したアレルゲン抑制処理繊維製の布帛では、サンプル作製直後は
高いレベルにあったアレルゲンが１５時間恒温恒湿槽に放置して後には、大きくアレルゲ
ン量が減少した。
一方、アレルゲン抑制処理をしなかった比較例で作製した布帛では、ほとんどアレルゲン
抑制効果が認められなかった。
【産業上の利用可能性】
【００８７】
本発明は、上述の構成よりなるので、ダニや花粉等のアレルゲンを抑制することができる
アレルゲン抑制剤、及び、改めてアレルゲン抑制処理を施すことなく繊維に付着したアレ
ルゲンを通常使用される湿度下において自動的に抑制することができるアレルゲン抑制処
理繊維を提供することができる。